(57)【要約】コロナウイルスに対して効果があり、しかも各種製品に加工し効果の持続性が期待できる抗ウイルス剤を提供することである。本発明は、銀イオン担持体からなるコロナウイルスに対して有効な抗ウイルス剤および、これを含有するコロナウイルス不活化することができる製品であり、不活化方法である。銀イオン担持体は、下記式（１）、チタン酸カリウム、ウラン酸カリウム、バナジン酸カリウム、ニオブ酸カリウム、タングステン酸ナトリウム、モリブデン酸マグネシウム、ペンタホウ酸カルシウム、アルミノケイ酸塩、リン酸アルミニウム、ヘキサシアノ鉄ニッケル、セピオライト、モンモリロナイト、シリカゲル、ゼオライト、β−アルミナ、含水酸化チタン、ヒドロキシアパタイト及びガラス質担持体から選ばれる少なくとも１種である。ＡｇａＡｂＭ２ｃ（ＰＯ４）ｄ・ｎＨ２Ｏ（１）【特許請求の範囲】
【請求項１】
銀イオン担持体からなることを特徴とする抗コロナウィルス剤。
【請求項２】
上記記載の銀イオン担持体が下記式（１）、チタン酸カリウム、ウラン酸カリウム、バナジン酸カリウム、ニオブ酸カリウム、タングステン酸ナトリウム、モリブデン酸マグネシウム、ペンタホウ酸カルシウム、アルミノケイ酸塩、リン酸アルミニウム、ヘキサシアノ鉄ニッケル、セピオライト、モンモリロナイト、シリカゲル、ゼオライト、β−アルミナ、含水酸化チタン、ヒドロキシアパタイト及びガラス質担持体から選ばれる少なくとも１種である請求項１に記載の抗コロナウィルス剤。
ＡｇａＡｂＭ２ｃ（ＰＯ４）ｄ・ｎＨ２Ｏ    （１）
（式（１）のＡはアルカリ金属イオン、アルカリ土類金属イオン、アンモニウムイオンおよび水素イオンから選ばれる少なくとも１種のｍ価（ｍは正の整数）のイオンであり、Ｍ２はジルコニウムやチタンの４価金属イオンであり、ｎは０≦ｎ≦６を満たす数であり、ａおよびｂはいずれもａ＋ｍｂ＝１またはａ＋ｍｂ＝２を満たす正数であり、ｃおよびｄはａ＋ｍｂ＝１の時、ｃ＝２およびｄ＝３であり、ａ＋ｍｂ＝２の時、ｃ＝１およびｄ＝２である。）
【請求項３】
上記記載の銀イオン担持体が上記式（１）、シリカゲル、ゼオライト及びガラス質担持体から選ばれる少なくとも１種である請求項１に記載の抗コロナウィルス剤。
【請求項４】
上記記載の銀イオン担持体が上記式（１）である請求項１に記載の抗コロナウィルス剤。
【請求項５】
コロナウィルスがＳＡＲＳウィルスである請求項１〜４にそれぞれ記載の抗コロナウィルス剤。
【請求項６】
請求項１〜４にそれぞれ記載の抗コロナウィルス剤を含有する製品。
【請求項７】
コロナウィルスがＳＡＲＳウィルスである請求項６記載の抗コロナウィルス剤を含有する製品。
【請求項８】
請求項１〜４にそれぞれ記載の抗コロナウィルス剤を用いることを特徴とするコロナウイルス不活化方法。
【請求項９】
コロナウィルスがＳＡＲＳウィルスである請求項８記載の抗コロナウィルス剤を用いることを特徴とするコロナウイルス不活化方法。
【発明の詳細な説明】
【技術分野】  本発明は、コロナウイルスに対して効果を示し、プラスチックや塗料等に配合することが可能な抗コロナウイルス剤に関するものである。抗コロナウイルス剤を含有させた繊維や樹脂等から作製した抗コロナウイルス製品に関するものである。
【背景技術】  近年、様々な感染症が社会問題となっている。特に東南アジアで流行したＳＡＲＳコロナウイルスによる重症急性呼吸器症候群（ＳＡＲＳ）は、未だにワクチンはなく、根本的な治療法もないため、如何に感染を予防するかが重要である。しかし、ＳＡＲＳの感染は、感染者との直接接触や飛沫感染ばかりでなく、感染者が触れたドアノブや衣料などの物品を介した間接接触により拡大した可能性があるとの情報もある。ＷＨＯ研究施設ネットワークが集積したＳＡＲＳコロナウイルスの安定性と抵抗性に関する最初のデータによれば、条件によってＳＡＲＳコロナウイルスは、外界で数日間生存する。従って、感染者が接触する機会の多い物品は、常に消毒等により清浄化することが感染予防には有効であると考えられる。
ＳＡＲＳコロナウイルスに対しては、エタノール、次亜塩素酸ソーダ、ヨードホール、過酢酸、ホルムアルデヒド、グルタルアルデヒドおよびエチレンオキサイドガスが消毒剤として効果があると報告されている。しかし、これら消毒剤は一時的な効果しかなく、明らかにコロナウイルスが付着したことがわかれば使用可能であるが、持続的な効果は望めないため、常に様々な物品を清浄な状態に保つことはできないという問題がある。
一方、細菌類に対し持続性のある抗菌剤として銀系無機抗菌剤が知られている。銀系無機抗菌剤とは、銀を無機化合物に担持した抗菌剤で、耐熱性が高いため様々な製品形態に加工して使用することが可能である。例えば、銀および／または銀化合物を担持させた活性炭（例えば、特開昭４９−６１９５０号参照）、銀含有の溶解性ガラス（例えば、特開昭６３−３０７８０７号参照）、銀、銅および／または亜鉛を含有するゼオライト（例えば、特開昭６０−１８１００２号参照）、銀を含有するリン酸ジルコニウム（例えば、特開平３−８３９０５号参照）などがある。しかし、これら銀系無機抗菌剤が、ＳＡＲＳコロナウイルスなどのコロナウイルスに有効であるとの報告はない。
硝酸銀によりＨＳＶ（ｈｅｒｐｅｓ  ｓｉｍｐｌｅｘ  ｖｉｒｕｓ）−１および２に対しては活性が認められるが、Ｖａｃｃｉｎｉａｖｉｒｕｓ、Ａｄｅｎｏｖｉｒｕｓ、ＶＳＶ、ＰｏｌｉｏｖｉｒｕｓおよびＨＶＪなどには活性がないことが報告されている（例えば、Ｒ．Ｂ．Ｔｈｕｒｍａｎ，Ｃ．Ｐ．Ｇｅｒｂａ，「Ｔｈｅ  Ｍｏｌｅｃｕｌａｒ  Ｍｅｃｈａｎｉｓｍｓ  ｏｆ  Ｃｏｐｐｅｒ  ａｎｄ  Ｓｉｌｖｅｒ  ｉｏｎ  Ｄｉｓｉｎｆｅｃｔｉｏｎ  ｏｆ  Ｂａｃｔｅｒｉａ  ａｎｄ  Ｖｉｒｕｓｅｓ」、Ｃｒｉｔｉｃａｌ  Ｒｅｖｉｅｗｓ  ｉｎ  Ｅｎｖｉｒｏｎｍｅｎｔａｌ  Ｃｏｎｔｒｏｌ，１９８９年，第１８巻，４号，ｐ２９５−３１５参照）。
【発明の開示】
コロナウイルスに対して効果があり、しかも各種製品に加工し効果の持続性が期待できる抗ウイルス剤を提供することである。
本発明者らは、上記課題を解決すべく鋭意検討した結果、有効成分として銀イオンを用い、かつ銀イオンを担持体に安定に保持させることで、課題を解決できることを見い出し、本発明を完成させた。
本発明は、銀イオンを安定して保持する担持体からなることを特徴とするコロナウイルスに対して有効な抗ウイルス剤に関する。本発明は、抗コロナウイルス剤を含有するコロナウイルス不活化することができる製品である。また、本発明の銀イオン担持体を用いるコロナウイルスの不活化方法である。
本発明は、上記知見に基づいて完成されたものであり、以下に示すものである。
１．  銀イオン担持体からなることを特徴とする抗コロナウィルス剤。
２．  上記記載の銀イオン担持体が下記式（１）、チタン酸カリウム、ウラン酸カリウム、バナジン酸カリウム、ニオブ酸カリウム、タングステン酸ナトリウム、モリブデン酸マグネシウム、ペンタホウ酸カルシウム、アルミノケイ酸塩、リン酸アルミニウム、ヘキサシアノ鉄ニッケル、セピオライト、モンモリロナイト、シリカゲル、ゼオライト、β−アルミナ、含水酸化チタン、ヒドロキシアパタイト及びガラス質担持体から選ばれる少なくとも１種である上記１記載の抗コロナウィルス剤。
ＡｇａＡｂＭ２ｃ（ＰＯ４）ｄ・ｎＨ２Ｏ    （１）
（式（１）のＡはアルカリ金属イオン、アルカリ土類金属イオン、アンモニウムイオンおよび水素イオンから選ばれる少なくとも１種のｍ価（ｍは正の整数）のイオンであり、Ｍ２はジルコニウムやチタンの４価金属イオンであり、ｎは０≦ｎ≦６を満たす数であり、ａおよびｂはいずれもａ＋ｍｂ＝１またはａ＋ｍｂ＝２を満たす正数であり、ｃおよびｄはａ＋ｍｂ＝１の時、ｃ＝２およびｄ＝３であり、ａ＋ｍｂ＝２の時、ｃ＝１およびｄ＝２である。）
３．  上記記載の銀イオン担持体が上記式（１）、シリカゲル、ゼオライト及びガラス質担持体から選ばれる少なくとも１種である上記１記載の抗コロナウィルス剤。
４．  上記記載の銀イオン担持体が上記式（１）である上記１記載の抗コロナウィルス剤。
５．  コロナウィルスがＳＡＲＳウィルスである上記１〜４にそれぞれ記載の抗コロナウィルス剤。
６．  上記１〜４にそれぞれ記載の抗コロナウィルス剤を含有する製品。
７．  コロナウィルスがＳＡＲＳウィルスである上記６記載の抗コロナウィルス剤を含有する製品。
８．  上記１〜４にそれぞれ記載の抗コロナウィルス剤を用いることを特徴とするコロナウイルス不活化方法。
９．  コロナウィルスがＳＡＲＳウィルスである上記８記載の抗コロナウィルス剤を用いることを特徴とするコロナウイルス不活化方法。
【発明を実施するための最良の形態】  以下本発明について説明する。
本発明におけるコロナウイルスとは、一本鎖（＋）ＲＮＡウイルスのコロナウイルス科のウイルスをさし、コロナウイルス属、トロウイルス属を含む。伝染性気管支炎ウイルス（ＩＢＶ）、ネコ伝染性腹膜炎ウイルス（ＦＩＰ）、イヌコロナウイルス（ＣＣＶ）、ブタ伝染性胃腸炎ウイルス（ＴＧＥＶ）、ウマトロウイルス（ＥｑＴＶ）などがある。エンベロープ表面に存在する突起によって太陽のコロナ様の外観を持つことからこの名が付いている。２００３年に東南アジアで流行したＳＡＲＳの原因は、このコロナウイルスの新種の１種である。
本発明における抗ウイルス剤中の有効成分である銀イオンは、その担持体に安定して担持されることが必要である。ここで安定に保持されるとは、熱（例えば温度２００℃以下）、水（例えば湿度１０〜１００％）による影響がなく常にイオンの状態であり、金属や酸化物等の非イオン状態に変化しないことを意味する。
本発明において銀イオンを安定して保持する担持体は、リン酸ジルコニウムなどで代表される一般式（１）で表されるものや、チタン酸カリウム（Ｋ２Ｔｉ２Ｏ５）、ウラン酸カリウム（Ｋ２Ｕ２Ｏ７）、バナジン酸カリウム（ＫＶ２Ｏ８）、ニオブ酸カリウム（ＫＮｂＯ８）、タングステン酸ナトリウム（Ｎａ２Ｗ４Ｏ１３）、モリブデン酸マグネシウム（Ｍｇ２Ｍｏ２Ｏ７）等の酸素酸塩、ペンタホウ酸塩（Ｃａ２（Ｂ５Ｏ９）（ＯＨ））、グラファイト、結晶性アルミノケイ酸塩、結晶性リン酸アルミニウム、ヘキサシアノ鉄酸塩、セピオライト（Ｍｇ８Ｓｉ１２Ｏ３０（ＯＨ）４（Ｈ２Ｏ）４）、シリカゲル、モンモリロナイト等のゼオライト様物質、β−アルミナ（Ａｌ２Ｏ３）、含水酸化チタン（ＴｉＯ４・ｎＨ２Ｏ）、ヒドロキシアパタイト（Ｃａ２（ＰＯ４）（ＯＨ）・ｎＨ２Ｏ）等の含水酸化物および銀含有溶解性ガラスなどを挙げることができる。
上記の銀イオン担持体の中で、銀イオンを強固に担持できることから、一般式（１）、銀担持ゼオライト様物質、および銀含有溶解性ガラスなどが好ましく、更に好ましくはリン酸ジルコニウム、銀担持ゼオライトおよび銀含有溶解性ガラスなどが好ましい。
上記式（１）は、一般式（２）で示される化合物より得ることができる。
Ａ’ｘＺｒ２（ＰＯ４）３      （２）
式（２）のＡ’はアルカリ金属イオン、アルカリ土類金属イオンまたはアンモニウムイオンから選ばれる少なくとも１種の金属イオンであり、ｘはＡ’が１価であるときは１であり、Ａが２価であるときは１／２である。これを、室温〜１００℃において、適当な濃度で銀イオンを含有する水溶液中に浸漬することにより、式（１）で示される化合物を得ることができる。
一般式（１）の好ましい具体例として、以下のものがある。
Ａｇ０．０１Ｎａ１．９９Ｚｒ（ＰＯ４）２
Ａｇ０．１（ＮＨ４）１．９Ｔｉ（ＰＯ４）２・４Ｈ２Ｏ
Ａｇ０．００５Ｌｉ０．９９５Ｚｒ２（ＰＯ４）３
Ａｇ０．０１（ＮＨ４）０．９９Ｚｒ２（ＰＯ４）３
Ａｇ０．０５Ｎａ０．９５Ｚｒ２（ＰＯ４）３
Ａｇ０．２Ｋ０．８Ｔｉ２（ＰＯ４）３
Ａｇ０．１Ｈ０．９Ｚｒ２（ＰＯ４）３
Ａｇ０．４Ｈ０．１５Ｎａ０．４５Ｚｒ２（ＰＯ４）３
Ａｇ０．６Ｈ０．１Ｎａ０．３Ｚｒ２（ＰＯ４）３
本発明における銀イオン担持体に含まれる銀イオンは、０．０１〜２０質量％が好ましく、より好ましくは０．０５〜１５質量％であり、特に好ましくは０．１〜５質量％である。銀イオン担持体に含まれる銀イオンが０．０１質量％以下では、コロナウイルスに対し抗ウイルス効果が出ない場合があり、２０質量％以上では、銀イオン担持体を含有するものの着色や経済的に不利であることから好ましくない。
本発明の抗コロナウイルス剤は、水に対する銀イオンの溶出量が、０．５μｇ／リットル／日以上（例えば１０ｇの銀イオン担持体に対し）であることが好ましく、５μｇ／リットル／日以上であることが効果持続性の観点より好ましい。但し、銀イオンの溶出が多過ぎる場合は、効果の面で充分以上の銀イオンが溶出することから好ましくなく、銀イオン担持体含有物の着色の面からも好ましくない。
また該担持体の粒子径は０．１〜１５μｍが好ましく、更に０．５〜１０μｍが更に好ましい。この粒子径にすることで、効果的に有効性を発揮できることから好ましい。
本発明の抗コロナウイルス剤は、銀化合物の溶液に一般式（１）で表されるリン酸ジルコニウム、チタン酸カリウム、ウラン酸カリウム、バナジン酸カリウム、ニオブ酸カリウム、タングステン酸ナトリウム、モリブデン酸マグネシウム、ペンタホウ酸カルシウム、アルミノケイ酸塩、リン酸アルミニウム、ヘキサシアノ鉄ニッケル、セピオライト、モンモリロナイト、シリカゲル、ゼオライト、β−アルミナ、含水酸化チタン、ヒドロキシアパタイトなどの担持体を加えて攪拌することによって得ることができる。使用できる銀化合物としては、硝酸銀、硫酸銀、過塩素酸銀、酢酸銀、ジアンミン銀硝酸塩、およびジアンミン硫酸塩等を挙げることができる。攪拌は、１０〜８０℃、好ましくは４０〜６０℃で１〜５０時間、好ましくは５〜２４時間バッチ式または連続式によって行うことができる。攪拌終了後、担持体を水洗したのち６０〜１７０℃で乾燥する。また、酸化銀または上記記載の銀化合物を含有させて水溶解性ガラスを作製することができる。
本発明の抗コロナウイルス剤は粉末であるので、このまま使用しても、これを加工してから使用することもできる。例えば、懸濁状態として、または粒状体、抄紙体、ペレット体、シート、フィルム等の成型体として使用することができる。また、多孔質体や繊維体の形態とすることができる。さらにそれらを塗料、布、不織布、発泡シート、紙、プラスチック、および無機質板などに加工することもできる。
下記に本発明の抗コロナウイルス剤を用いた製品の製造例を記載する。
○銀リン酸ジルコニウム系担持体を用いた製造例
銀を３．７質量％含有する銀リン酸ジルコニウム系担持体を繊維用ポリエステル樹脂に対し１質量％の割合で配合し、常法により溶融紡糸することにより２デニール、７５フィラメントからなる抗コロナウイルス性ポリエステルマルチフィラメントを得ることができる。このフィラメントから布や紙を製造することができる。
銀を３．７質量％含有する銀リン酸ジルコニウム系担持体をポリプロピレン樹脂に対し１０質量％の割合で配合し、担持体１０質量％のマスターバッチを作製した。この担持体マスターバッチをポリプロピレン樹脂に対し１０質量％の割合で混合後、常法により射出成形することにより抗コロナウイルス性ポリプロピレン成形品を得ることができる。この成形品は抗コロナウイルス製品として使用することができる。
銀を３．７質量％含有する銀リン酸ジルコニウム系担持体をＵＶ硬化アクリル塗料に対し１質量％の割合で配合し、抗コロナウイルス性ＵＶ塗料を調製した。この抗コロナウイルス塗料を、常法にてＳＵＳ板に塗布することにより抗コロナウイルス性ＳＵＳ板を得ることができる。このような抗コロナウイルス塗料を用いて壁、天井や床等に塗布して抗コロナウイルス塗料として使用することができる。
○銀ゼオライトＹ系担持体を用いた製造例
銀を２．０質量％含有する銀ゼオライトＹ系担持体を繊維用ポリアミド樹脂に対し１質量％の割合で配合し、常法により溶融紡糸することにより２デニール、７５フィラメントからなる抗コロナウイルス性ポリアミドマルチフィラメントを得ることができる。このフィラメントから布や紙を製造することができる。
銀を１．１質量％含有する銀ゼオライトＡ系担持体をＡＢＳ樹脂に対し１０質量％の割合で配合し、担持体１０質量％のマスターバッチを作製した。この担持体マスターバッチをＡＢＳ樹脂に対し１０質量％の割合で混合後、常法により射出成形することにより抗コロナウイルス性ＡＢＳ成形品を得ることができる。この成形品は抗コロナウイルス製品として使用することができる。
○銀ガラス系担持体を用いた製造例
銀を１．０質量％含有する銀ガラス系担持体を繊維用ポリエステル樹脂に対し０．５質量％の割合で配合し、常法により溶融紡糸することにより３０デニールの抗コロナウイルス性ポリエステルモノフィラメントを得ることができる。このフィラメントから布や紙を製造することができる。
銀を１．０質量％含有する銀ガラス系担持体をポリスチレン樹脂に対し１０質量％の割合で配合し、担持体１０質量％のマスターバッチを作製した。この担持体マスターバッチをポリスチレン樹脂に対し１０質量％の割合で混合後、常法により射出成形することにより抗コロナウイルス性ポリスチレン成形品を得ることができる。この成形品は抗コロナウイルス製品として使用することができる。
○銀担持シリカゲル系担持体を用いた製造例
銀を１．１質量％含有する銀シリカゲル系担持体を繊維用ポリプロピレン樹脂に対し１質量％の割合で配合し、常法により溶融紡糸することにより３０デニールの抗コロナウイルス性ポリプロピレンモノフィラメントを得ることができる。このフィラメントから布や紙を製造することができる。
銀を１．１質量％含有する銀シリカゲル系担持体をポリエチレン樹脂に対し１０質量％の割合で配合し、担持体１０質量％のマスターバッチを作製した。この担持体マスターバッチをポリエチレン樹脂に対し１０質量％の割合で混合後、常法により射出成形することにより抗コロナウイルス性ポリエチレン成形品を得ることができる。この成形品は抗コロナウイルス製品として使用することができる。
本発明の製品としては、コロナウイルスを無害化することが望まれる各種分野や場所で使用することができる。例えば医療分野、化粧品分野、繊維衣料分野、寝装分野、生活用品分野、建材分野、船舶分野、水処理分野等を挙げることができる。医療分野では医薬品、手術用具、ばんそう膏、医療廃棄物容器、リネン類等に使用することができる。そして、本発明の抗コロナウイルス剤を用いる具体例としては、ドア、床、壁などに、また白衣、手袋、靴カバー、マスク、カーテン、シーツ、タオル、フキンなどが挙げられる。また、空気清浄機やエアコンディショナー等にフィルターとして組込んでも良い。
【実施例】  以下本発明を実施例により説明する。
【実施例１】  ＳＡＲＳ患者から分離したＳＡＲＳコロナウイルス（ＳＡＲＳ−ＣＯＶ−Ｐ１１とＳＡＲＳ−ＣＯＶ−Ｐ８）に対する銀リン酸ジルコニウム（商品名：ノバロンＡＧ３００，東亞合成（株）製）のウイルス不活化試験を行った。
○アフリカミドリザル腎継代細胞ＶＥＲＯ  Ｅ６の単層形成プレート（ＶＥＲＯ  Ｅ６単層形成プレート）
４×１０５個／ｍｌのＶＥＲＯ  Ｅ６細胞を９６穴培養プレートに接種し、インキュベーターで３７℃、５％ＣＯ２、２４時間培養し、細胞を単層化させた。
○銀リン酸ジルコニウムのアフリカミドリザル腎継代細胞ＶＥＲＯ  Ｅ６に対する毒性
ＶＥＲＯ  Ｅ６細胞に対する銀リン酸ジルコニウムの毒性を測定した。即ち、６０００〜１８７．５μｇ／ｍｌ濃度の銀リン酸ジルコニウムをイーグル細胞培養培地で調製し、これらをＶＥＲＯ  Ｅ６単層形成プレートに加えて３７℃、５％ＣＯ２、５〜７日間培養した。毎日顕微鏡で観察して毒性を調べた。この結果、銀リン酸ジルコニウムの毒性は下記のようであった。
ＴＤ０＝１５００μｇ／ｍｌ
ＴＤ５０＝３０００μｇ／ｍｌ
○ＳＡＲＳコロナウイルスの毒力試験
細胞形態変化（ＣＰＥ）法を用いてＶＥＲＯ  Ｅ６細胞に対するＳＡＲＳ−ＣＯＶ−Ｐ１１およびＳＡＲＳ−ＣＯＶ−Ｐ８の毒力を測定し、ＴＣＩＤ５０を決定した。
○銀リン酸ジルコニウムによるＳＡＲＳコロナウイルス不活化
上記で決定した１００ＴＣＩＤ５０量のＳＡＲＳコロナウイルスを含む培養液に対して１５００μｇ／ｍｌになるように銀リン酸ジルコニウムを加え、４時間および６時間撹拌した。そして、これらの培養液について、銀リン酸ジルコニウムの濃度が１５００〜２３．４μｇ／ｍｌ相当になるように２倍希釈して検定液を調製した。これらの各検定液をＶＥＲＯ  Ｅ６単層形成プレートに入れて（各濃度４穴使用）３７℃、５％ＣＯ２、５〜７日間培養した。この培養期間中は、毎日顕微鏡でウイルスによるＣＰＥを観察し、無処理である対照ウイルスのＣＰＥが５１％以上になった時点で試験を終了とした。そしてＳＡＲＳコロナウイルスに対する銀リン酸ジルコニウムの１００％不活化濃度、５０％不活化濃度および２５％不活化濃度を求めた。この結果を表１に記載した（μｇ／ｍｌ）。
2005037296.tif 000002
この結果、銀リン酸ジルコニウムの２３．４μｇ／ｍｌ以上の濃度においてＳＡＲＳコロナウイルスに対する効果が認められた。
このことから、銀リン酸ジルコニウムは、コロナウイルスを無害化する効果があることが分かる。
＜製造例＞
銀を３．７質量％含有する銀リン酸ジルコニウム系担持体を繊維用ポリエステル樹脂に対し１質量％の割合で配合し、常法により溶融紡糸することにより２デニール、７５フィラメントからなる抗コロナウイルス性ポリエステルマルチフィラメントを得た。
銀を３．７質量％含有する銀リン酸ジルコニウム系担持体をポリプロピレン樹脂に対し１０質量％の割合で配合し、担持体１０質量％のマスターバッチを作製した。この担持体マスターバッチをポリプロピレン樹脂に対し１０質量％の割合で混合後、常法により射出成形することにより抗コロナウイルス性ポリプロピレン成形品を得た。
銀を３．７質量％含有する銀リン酸ジルコニウム系担持体をＵＶ硬化アクリル塗料に対し１質量％の割合で配合し、抗菌性ＵＶ塗料を調製した。この抗菌塗料を、常法にてＳＵＳ板に塗布することにより抗コロナウイルス性ＳＵＳ板を得た。
【産業上の利用可能性】  本発明の銀イオン担持体による抗コロナウイルス剤は、コロナウイルスに対して効果があり、しかも耐熱性および持続性を有している。このことから、プラスチックなどに加工することで各種形態の抗コロナウイルス製品として利用することができる。また、本発明の銀イオン担持体を用いて部屋などにおいて存在するまたは新たに生着するコロナウイルスを不活化することができることから、感染を防止することができる。
【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】銀イオン担持体からなることを特徴とする抗コロナウィルス剤。
【請求項２】上記記載の銀イオン担持体が下記式（１）で表される化合物、チタン酸カリウム、ウラン酸カリウム、バナジン酸カリウム、ニオブ酸カリウム、タングステン酸ナトリウム、モリブデン酸マグネシウム、ペンタホウ酸カルシウム、アルミノケイ酸塩、リン酸アルミニウム、ヘキサシアノ鉄ニッケル、セピオライト、モンモリロナイト、シリカゲル、ゼオライト、β−アルミナ、含水酸化チタン、ヒドロキシアパタイト及びガラス質担持体から選ばれる少なくとも１種である請求項１に記載の抗コロナウィルス剤。
ＡｇａＡｂＭ２ｃ（ＰＯ４）ｄ・ｎＨ２Ｏ    （１）
（式（１）のＡはアルカリ金属イオン、アルカリ土類金属イオン、アンモニウムイオンおよび水素イオンから選ばれる少なくとも１種のｍ価（ｍは正の整数）のイオンであり、Ｍ２はジルコニウムやチタンの４価金属イオンであり、ｎは０≦ｎ≦６を満たす数であり、ａおよびｂはいずれもａ＋ｍｂ＝１またはａ＋ｍｂ＝２を満たす正数であり、ｃおよびｄはａ＋ｍｂ＝１の時、ｃ＝２およびｄ＝３であり、ａ＋ｍｂ＝２の時、ｃ＝１およびｄ＝２である。）
【請求項３】上記記載の銀イオン担持体が上記式（１）で表される化合物、シリカゲル、ゼオライト及びガラス質担持体から選ばれる少なくとも１種である請求項１に記載の抗コロナウィルス剤。
【請求項４】上記記載の銀イオン担持体が上記式（１）で表される化合物である請求項１に記載の抗コロナウィルス剤。
【請求項５】上記記載の銀イオン担持体が銀イオンを０．０１〜２０質量％含有する請求項１〜４の何れか１項に記載の抗コロナウィルス剤。
【請求項６】上記記載の銀イオン担持体の粒子径は０．１〜１５μｍである請求項１〜５の何れか１項に記載の抗コロナウィルス剤。
【請求項７】コロナウィルスがＳＡＲＳウィルスである請求項１〜６の何れか１項に記載の抗コロナウィルス剤。
【請求項８】請求項１〜６の何れか１項に記載の抗コロナウィルス剤を含有する製品。
【請求項９】コロナウィルスがＳＡＲＳウィルスである請求項８記載の製品。
【請求項１０】請求項１〜６の何れか１項に記載の抗コロナウィルス剤を用いることを特徴とするコロナウイルス不活化方法。
【請求項１１】コロナウィルスがＳＡＲＳウィルスである請求項１０記載のコロナウイルス不活化方法。
【国際調査報告】
2005037296.tif 000003
2005037296.tif 000004
2005037296.tif 000005
2005037296.tif 000006
2005037296.tif 000007